Ti 는 , 석출 강화 또는 고용 강화 에 의해 강판 의 강도 를 향상 시키 는 작용 을 갖 는 원소 이 다 . Ti 는 , 오스테나이트 상 고 온역 ( 오스테나이트 상 에서 의 고온 의 역과 오스테나이트 상 보다 도 고온 의 역 ( 주조 의 단계 ) ) 에서 질화물 을 형성 한다 . 이 에 따라 , BN 의 석출 이 억제 되 고 , B 가 고용 상태 가 됨 으로써 상부 베이 나이트 상 의 생 성 에 필요 한 퀀칭 성 을 얻 을 수 있 어 , 강도 향상 에 기여 한다 . 이 들 효과 를 발현 시키 기 위해서 는 , Ti 함유량 을 0 . 03 ％ 이상 으로 할 필요 가 있 다 . 또한 , Ti 는 열간 압연 시 의 오스테나이트 상 의 재결정 온도 를 상승 시킴 으로써 , 오스테나이트 미재 결정 역 에서 의 압연 을 가능 하 게 하 고 , 이 에 따라 상부 베이 나이트 상 의 입경 미세화 에 기여 하 고 , 저 온 인성 을 향상 시킨다 . 한편 , Ti 함유량 이 0 . 15 ％ 를 초과 하 면 , 입경 미세화 의 효과 에 따라 , 원 상당 직경 0 . 5 ㎛ 이상 의 제 2 상 ( 하부 베이 나이트 상 및 / 또는 템퍼링 마르텐 사이트 상 , 마르텐 사이트 상 중 1 종 또는 2 종 으로 이루어지 는 조직 ) 의 수밀도 가 증가 하 여 , 신장 플랜지 성형 성 을 열화 시킨다 . 따라서 , Ti 함유량 을 0 . 03 ％ 이상 0 . 15 ％ 이하 로 한다 . 바람직 하 게 는 , Ti 함유량 은 0 . 04 ％ 이상 이 고 , 바람직 하 게 는 , 0 . 14 ％ 이하 이 다 . 보다 바람직 하 게 는 , Ti 함유량 은 0 . 05 ％ 이상 이 고 , 보다 바람직 하 게 는 , 0 . 13 ％ 이하 이 다 .